ПРОТИВОПРИГАРНОЕ ПОКРЫТИЕ ДЛЯ ЛИТЕЙНЫХ ФОРМ И СТЕРЖНЕЙ
NON-STICK COATING FOR CASTING MOLDS AND RODS

Изобретение относится к области металлургии, в частности к деталям из железоуглеродистых сплавов, и может использоваться при разработке составов противопригарных красок для покрытий литейных форм и стержней.
Противопригарные покрытия (краски) представляют собой смесь веществ, где твердое вещество (средне- или высокоогнеупорные минеральные частицы) распределено в жидком веществе во взвешенном состоянии.
(Жуковский С.С. «Формовочные материалы и технологии литейной формы» Справочник. М: Машиностроение, 1993 г.).
Известен состав покрытия для литейных форм и стержней, включающий алюмохромфосфатное связующее, огнеупорный наполнитель на основе диоксида кремния (маршалит), отработанный ферритный катализатор производства синтетического каучука, состоящий из сложных оксидных соединений, и воду.
(SU 1646663, В22С 3/00, опубл. 07.05.1991 г.).
Это противопригарное покрытие имеет недостаточно высокие физико-механические характеристики, в части прочности, вязкости, седиментационной устойчивости и огнеупорности.
Наиболее близким по достигаемому результату и технической сущности является противопригарное покрытие для литейных форм и стержней, содержащая в качестве огнеупорного наполнителя маршалит (55-60%) с карбидом бора (5-10%).
(RU 2614479, В22С 3/00, опубл. 28.03. 2017 г.).
Недостатком указанного состава покрытия является наличие пригара на поверхности отливок из железоуглеродистых сплавов. Это связано тем, что маршалит (диоксид кремния), имеющий температуру плавления 1713°С, при нагреве претерпевает ряд полиморфных превращений, сопровождающие понижением его температуры плавления и увеличением объема, способствующее растрескиванию покрытия. При кристаллизации сплава маршалит (диоксид кремния) образует с окислами железа различные легкоплавкие силикаты, в частности пироксен и фаялит, имеющие температуру плавления 1200 и 1217°С, соответственно.
(Кукуй Д.М., Николайчик Ю.А. «Термодинамический анализ химических реакций в контактной зоне металл-противопригарное покрытие» журнал (Беларусь) Литье и металлургия, 3 (57), 2010, 51-56 с.).
Эти силикаты являются одной из основных причин возникновения химического пригара на поверхности отливок из чугунов и сталей, а при растрескивании покрытия - механических трещин.
Задачей изобретения и его техническим результатом является устранение химического, механического и других видов пригара на поверхности отливок из железоуглеродистых сплавов.
Технический результат достигается за счет повышения огнеупорности покрытия, так как замена маршалита, содержащего диоксид кремния в количестве (96-98%), на лейкоксеновый концентрат состоящий из диоксида кремния (40-41%) и диоксида титана (45-52%) обладающим более высокой огнеупорностью, чем маршалит. Диоксид титана химически устойчивое (инертное) вещество и при нагреве не претерпевает полиморфные превращения.
Так же противопригарное покрытие для литейных форм и стержней помимо алюмохромфосфатного связующего и воды, согласно изобретению дополнительно содержит лигносульфанат технический, бентонит и декстрин, а в качестве наполнителя оно содержит лейкоксеновый концентрат в виде порошка при следующем соотношении компонентов в мас.%:
Лейкоксеновый концентрат
55-60
Алюмохромфосфатное связующее
12-15
Лигносульфанат технический
0,2-5,0
Бентонит
0,5-3,5
Декстрин
0-4
Вода
остальное
Наличие в составе покрытия лейкоксенового концентрата с температурой плавления 1550°С в количестве 55-60% позволяет придать покрытию высокую огнеупорность.
При содержании лейкоксенового концентрата свыше 60% существенно повышается вязкость покрытия, что приводит к неровности поверхности отливки, а при содержании менее 55% снижается термостойкость покрытия, что приводит к появлению пригара.
Наличие в составе покрытия алюмохромфосфатного связующего в количестве 12-15% позволяет придать покрытию необходимую вязкость и прочность.
При содержании алюмохромфосфатного связующего свыше 15% существенно повышается вязкость покрытия, что приводит к недостаточному смачиванию лейкоксенового концентрата, в результате чего лейкоксеновый концентрат не равномерно распределяется по объему покрытия, а при содержании алюмохромфосфатного связующего менее 12% покрытие приобретает пониженную вязкость, что приводит к расслаиванию и неравномерному распределению покрытия по поверхности стержней и литейных форм.
Наличие в составе покрытия порошка технического лигносульфаната в количествах 0,2-5,0% обеспечивает высокое упрочнение поверхностного слоя формовочной смеси за счет повышения проникающей способности покрытия. Увеличение содержания порошка технического лигносульфаната свыше 5% приводит к вспениванию покрытия (краски), что сопровождается появлением воздушных пузырьков в покрытии и как следствие образованию механического пригара на поверхности отливки, а понижение его содержания до менее 0,2% способствует снижению проникающей способности покрытия в поверхностный слой формовочной смеси и образованию механического пригара.
Наличие в составе покрытия бентонита и декстрина в количествах, соответственно, 0,5-3,5% и 0-4,0% обеспечивает повышенную сендиментационную устойчивость покрытия и прочность его сцепления с поверхностным слоем формовочной смеси.
При содержании бентонита и декстрина (3,5%+4,0%=7,5%) свыше 7,5% существенно повышается вязкость покрытия, что приводит к неровности поверхности отливки, а при понижении (0,5%+0%) менее 0,5% снижается сендиментационная устойчивость, что способствует снижению прочности и расслоению противопригарного покрытия и как следствие образованию пригара на поверхности отливки.
3
Технология приготовления покрытия (краски) состоит в смешивании порошков лейкоксенового концентрата, лигносульфаната технического, бентонита и декстрина в бегунах. После чего в бегуны небольшими порциями вводятся алюмохромфосфатное связующее, затем добавляют воду до плотности краски 1,5-1,6 г/см. Приготовленный состав наносится на литейные формы и стержни методом окунания, с помощью кисти или пульверизатором.
Составы покрытий приведены в таблице 1.
Свойства покрытий приведены в таблице 2.